СПОСОБ ПРОКАТКИ АЛЮМИНИЕВОЙ ФОЛЬГИ

1. Способ прокатки алюминиевой фольги, включающий в себя этапы, на которых:
a) обеспечивают наличие по меньшей мере одного первого листа (1) алюминиевой фольги и одного второго листа (2) алюминиевой фольги, каждый из которых имеет соответствующую первую поверхность (3, 4) и соответствующую вторую поверхность (5, 6);
b) по меньшей мере частично смазывают по меньшей мере одну поверхность из первой поверхности (3, 4) и второй поверхности (5, 6) по меньшей мере одного листа алюминиевой фольги из первого листа (1) алюминиевой фольги и второго листа (2) алюминиевой фольги, так чтобы получить по меньшей мере одну первую смазанную поверхность;
c) соединяют первый лист (1) алюминиевой фольги с указанным вторым листом алюминиевой фольги так, чтобы указанная по меньшей мере одна первая смазанная поверхность являлась контактной поверхностью между указанным первым листом алюминиевой фольги и указанным вторым листом алюминиевой фольги, так чтобы получить соединенный лист (9) фольги с двумя наружными поверхностями;
d) выполняют прокатку соединенного листа (9) фольги с уменьшением толщины указанного соединенного листа фольги;
e) по меньшей мере частично смазывают по меньшей мере одну поверхность из указанных двух наружных поверхностей соединенного листа (9) фольги, так чтобы получить соединенный лист фольги с по меньшей мере одной второй смазанной поверхностью (11);
f) по меньшей мере частично сматывают указанный соединенный лист фольги, имеющий по меньшей мере одну вторую смазанную поверхность (11), так чтобы получить по меньшей мере частично смотанный соединенный лист (12) фольги с n витками;
g) частично разделяют указанный по меньшей мере частично смотанный соединенный лист фольги посредством отматывания одного из первого листа (1) алюминиевой фольги и второго листа (2) алюминиевой фольги, по меньшей мере на один виток, так чтобы получить по меньшей мере частично смотанный соединенный лист (13) фольги, имеющий концевую часть (14), образованную соответствующей частью только одного из первого листа (1) алюминиевой фольги и второго листа (2) алюминиевой фольги;
h) отматывают указанный по меньшей мере частично смотанный соединенный лист (13) фольги так, чтобы получить соединенный лист фольги, в котором указанная вторая смазанная поверхность является контактной поверхностью между первым листом (1) алюминиевой фольги и вторым листом (2) алюминиевой фольги;
i) выполняют прокатку указанного соединенного листа фольги, в котором указанная вторая смазанная поверхность является контактной поверхностью между первым листом (1) алюминиевой фольги и вторым листом (2) алюминиевой фольги, так чтобы получить соединенный лист (15) фольги уменьшенной толщины;
l) разделяют указанный соединенный лист (15) фольги уменьшенной толщины, так чтобы получить первый лист алюминиевой фольги с первой уменьшенной толщиной и второй лист алюминиевой фольги со второй уменьшенной толщиной.
2. Способ по п. 1, в котором перед этапом i) выполняют этап m), на котором концевую часть (14), образованную соответствующей частью только одного из указанного первого листа алюминиевой фольги и указанного второго листа алюминиевой фольги, удаляют от соединенного листа фольги.
3. Способ по п. 1 или 2, в котором этап е) выполняют перед этапом d) или по существу одновременно с ним.
4. Способ по п. 1 или 2, в котором этап е) выполняют перед этапом f) или по существу одновременно с ним.
5. Способ по любому из пп. 1-4, в котором на этапе е) смазывают каждую из указанных двух наружных поверхностей указанного соединенного листа фольги.
6. Способ по любому из пп. 1-5, в котором на этапе b) смазывают две поверхности, по одной поверхности на каждый из первого листа (1) алюминиевой фольги и второго листа (2) алюминиевой фольги.
7. Способ по любому из пп. 1-6, в котором между этапом а) и этапом b) предусмотрен по меньшей мере один этап n) одиночной прокатки, на котором выполняют отдельную прокатку по меньшей мере одного из указанного первого листа алюминиевой фольги и указанного второго листа алюминиевой фольги.
8. Способ по любому из пп. 1-7, включающий в себя этап о) смазывания, на котором смазывают по меньшей мере одну наружную поверхность соединенного листа (15) фольги уменьшенной толщины, полученного на этапе i).
9. Способ по п. 8, включающий в себя дополнительный этап прокатки, на котором перед этапом 1) выполняют прокатку указанного соединенного листа фольги уменьшенной толщины, имеющего по меньшей мере одну смазанную наружную поверхность, полученную на этапе о).
10. Способ по любому из пп. 1-9, включающий в себя этап сматывания, на котором указанный первый лист алюминиевой фольги с первой уменьшенной толщиной и указанный второй лист алюминиевой фольги со второй уменьшенной толщиной, полученные оба на этапе 1), сматывают по отдельности.